(57)【要約】【課題】混練工程や成形工程を経て成形体を作成しても発色せず、該成形体に２以上のレーザーを照射することにより２以上の有彩色を簡便に発色させることができる印字方法を提供すること。【解決手段】本発明に係る印字方法は、重合体（Ａ）と、レーザー発色剤（Ｂ１）と、前記レーザー発色剤（Ｂ１）とは異なるレーザー発色剤（Ｂ２）と、を含有するレーザー多色印字用組成物を用いてレーザー多色印字用成形体を作成する工程と、前記レーザー多色印字用成形体に対し、波長が３００ｎｍ以上７００ｎｍ未満である第１のレーザーと、波長が７００ｎｍ以上１１０００ｎｍ以下である第２のレーザーとを照射して多色印字を行う工程とを含む。【選択図】図１
2019214687.tif 000002
【特許請求の範囲】
【請求項１】
重合体（Ａ）と、レーザー発色剤（Ｂ１）と、前記レーザー発色剤（Ｂ１）とは異なるレーザー発色剤（Ｂ２）と、を含有するレーザー多色印字用組成物を用いてレーザー多色印字用成形体を作成する工程と、
前記レーザー多色印字用成形体に対し、波長が３００ｎｍ以上７００ｎｍ未満である第１のレーザーと、波長が７００ｎｍ以上１１０００ｎｍ以下である第２のレーザーとを照射して多色印字を行う工程と、
を含む、印字方法。
【請求項２】
前記レーザー発色剤（Ｂ１）がラクトン骨格を有する化合物を含み、前記レーザー発色剤（Ｂ２）がトリアリールメタン骨格を有する化合物を含む、請求項１に記載の印字方法。
【請求項３】
前記ラクトン骨格を有する化合物が、フルオラン骨格を有する化合物である、請求項２に記載の印字方法。
【請求項４】
前記レーザー多色印字用組成物が、前記重合体（Ａ）１００質量部に対して、前記レーザー発色剤（Ｂ１）を０．１質量部以上１５質量部以下含有し、前記レーザー発色剤（Ｂ２）を０．１質量部以上１５質量部以下含有する、請求項１ないし請求項３のいずれか一項に記載の印字方法。
【請求項５】
前記レーザー多色印字用組成物が、前記レーザー発色剤（Ｂ１）の含有量をＭＢ１（質量部）、前記レーザー発色剤（Ｂ２）の含有量をＭＢ２（質量部）としたときに、ＭＢ１／ＭＢ２が０．３〜３である、請求項１ないし請求項４のいずれか一項に記載の印字方法。
【請求項６】
前記レーザー多色印字用組成物が、六ホウ化ランタン、酸化タングステンセシウム、酸化インジウム錫（ＩＴＯ）及び酸化アンチモン錫よりなる群から選択される少なくとも１種の化合物をさらに含有する、請求項１ないし請求項５のいずれか一項に記載の印字方法。
【請求項７】
前記レーザー多色印字用組成物が、有機ハロゲン化物をさらに含有する、請求項１ないし請求項６のいずれか一項に記載の印字方法。
【発明の詳細な説明】
【技術分野】
【０００１】
本発明は、レーザー多色印字に係る印字方法に関する。
【背景技術】
【０００２】
成形体にレーザーを照射し、２以上の異なる色調を発色させて文字、記号、図柄等を印字する方法が知られている。具体的には、白色、黒色、白色及び黒色以外の単色をレーザー照射により発色させる技術（例えば、特許文献１参照）や、成形体の表面に発色層を作成し、その発色層にレーザーを照射して発色する技術（例えば、特許文献２参照）が知られている。
【先行技術文献】
【特許文献】
【０００３】
【特許文献１】特開２００６−０８３２４２号公報
【特許文献２】特表２０１６−５３９０３１号公報
【発明の概要】
【発明が解決しようとする課題】
【０００４】
しかしながら、従来の印字方法では、成形体を作成するための組成物の混練工程や成形工程において熱が発生し、その熱によって発色剤が反応して組成物自体が着色してしまうことがあった。また、特許文献１に示す技術のように、レーザー照射により２以上の有彩色を発色し得る機能を成形体自体に付与することは困難であり、２以上の有彩色を発色させるためには、特許文献２に示す技術のように成形体の表面に発色層を別途設ける必要があった。
【０００５】
そこで、本発明に係る幾つかの態様は、混練工程や成形工程を経て成形体を作成しても発色せず、該成形体に２以上のレーザーを照射することにより２以上の有彩色を簡便に発色させることができる印字方法を提供するものである。
【課題を解決するための手段】
【０００６】
本発明は上述の課題の少なくとも一部を解決するためになされたものであり、以下のいずれかの態様として実現することができる。
【０００７】
本発明に係る印字方法の一態様は、
重合体（Ａ）と、レーザー発色剤（Ｂ１）と、前記レーザー発色剤（Ｂ１）とは異なるレーザー発色剤（Ｂ２）と、を含有するレーザー多色印字用組成物を用いてレーザー多色印字用成形体を作成する工程と、
前記レーザー多色印字用成形体に対し、波長が３００ｎｍ以上７００ｎｍ未満である第１のレーザーと、波長が７００ｎｍ以上１１０００ｎｍ以下である第２のレーザーとを照射して多色印字を行う工程と、
を含む。
【０００８】
前記印字方法の一態様において、
前記レーザー発色剤（Ｂ１）がラクトン骨格を有する化合物を含み、前記レーザー発色剤（Ｂ２）がトリアリールメタン骨格を有する化合物を含むことができる。
【０００９】
前記印字方法の一態様において、
前記ラクトン骨格を有する化合物がフルオラン骨格を有する化合物であることができる
。
【００１０】
前記印字方法のいずれかの態様において、
前記レーザー多色印字用組成物が、前記重合体（Ａ）１００質量部に対して、前記レーザー発色剤（Ｂ１）を０．１質量部以上１５質量部以下含有し、前記レーザー発色剤（Ｂ２）を０．１質量部以上１５質量部以下含有することができる。
【００１１】
前記印字方法のいずれかの態様において、
前記レーザー多色印字用組成物が、前記レーザー発色剤（Ｂ１）の含有量をＭＢ１（質量部）、前記レーザー発色剤（Ｂ２）の含有量をＭＢ２（質量部）としたときに、ＭＢ１／ＭＢ２が０．３〜３であることができる。
【００１２】
前記印字方法のいずれかの態様において、
前記レーザー多色印字用組成物が、六ホウ化ランタン、酸化タングステンセシウム、酸化インジウム錫（ＩＴＯ）及び酸化アンチモン錫よりなる群から選択される少なくとも１種の化合物をさらに含有することができる。
【００１３】
前記印字方法のいずれかの態様において、
前記レーザー多色印字用組成物が有機ハロゲン化物をさらに含有することができる。
【発明の効果】
【００１４】
本発明に係る印字方法の一態様によれば、混練工程や成形工程などの工程を経て成形体を作成しても発色せず、該成形体に２以上のレーザーを照射することにより２以上の有彩色を簡便に発色させることができる。また、本発明に係る印字方法の一態様によれば、２以上の有彩色を発色し得る機能を付与するために成形体の表面に別途発色層を形成する必要がないため、より簡便に上記機能を成形体に付与することができる。さらに、本発明に係る印字方法の一態様によれば、フルカラー印字を行うこともできる。
【図面の簡単な説明】
【００１５】
【図１】本実施形態に係る印字方法の一例を説明するための概念図である。
【図２】本実施形態に係る印字方法の一例を説明するための概念図である。
【発明を実施するための形態】
【００１６】
以下、本発明の好適な実施形態について詳細に説明する。なお、本発明は、下記の実施形態に限定されるものではなく、本発明の要旨を変更しない範囲において実施される各種の変形例も含む。
【００１７】
本明細書において、「〜」を用いて記載された数値範囲は、「〜」の前後に記載される数値を下限値及び上限値として含む意味である。
【００１８】
本発明における「レーザー多色印字」とは、レーザー照射により少なくとも２以上の有彩色を発色させることをいい、２以上の有彩色を発色させればさらに無彩色を発色させることを含んでもよい。また、本明細書において「２以上の有彩色を発色させる」とは、それぞれの色相角の差が４５°以上となる各々の有彩色を発色させることをいう。そして、色相角とは、ＣＩＥＬＡＢ色空間において定義される色相角（ｈ°）のことをいい、測色機Ｇｒｅｔａｇ  Ｓｐｅｃｔｒｏｌｉｎｏ（商品名、Ｇｒｅｔａｇ社製）を用いて測定された当該画像の色相角（ｈ°）のことをいう。
【００１９】
本明細書において、「有彩色」とは、色相、明度、彩度の三次元を併せ持つ色であり、例えば赤、青、黄、緑、紫、青緑などがある。本明細書において、「無彩色」とは、明度
の次元しか含まれない色であり、例えば白、灰、黒などがある。
【００２０】
１．印字方法
本実施形態に係る印字方法は、重合体（Ａ）と、レーザー発色剤（Ｂ１）と、前記レーザー発色剤（Ｂ１）とは異なるレーザー発色剤（Ｂ２）と、を含有するレーザー多色印字用組成物を用いてレーザー多色印字用成形体を作成する工程と、前記レーザー多色印字用成形体に対し、波長が３００ｎｍ以上７００ｎｍ未満である第１のレーザーと、波長７００ｎｍ以上１１０００ｎｍ以下である第２のレーザーとを照射して多色印字を行う工程とを含む。以下、本実施形態に係る印字方法の各工程について詳細に説明する。
【００２１】
１．１．レーザー多色印字用成形体の作成工程
まず、レーザー多色印字用組成物を用いてレーザー多色印字用成形体を作成する。レーザー多色印字用組成物は、重合体（Ａ）と、レーザー発色剤（Ｂ１）と、前記レーザー発色剤（Ｂ１）とは異なるレーザー発色剤（Ｂ２）と、を含有する。本工程によれば、レーザー多色印字用組成物を作成するための混練工程やレーザー多色印字用成形体を作成するための成形工程を経ても発色せず、２以上のレーザーを照射することにより２以上の有彩色を発色し得る機能を有するレーザー多色印字用成形体を作成することができる。
【００２２】
レーザー多色印字用組成物は、例えば、後述する各原料成分を、バンバリーミキサー、ニーダー、ロール等に投入し、混練りする等の方法によって製造することができる。混練方法としては、各成分を一括添加してもよいし、多段添加方式で混練りしてもよい。
【００２３】
また、上記のようにして製造されたレーザー多色印字用組成物からペレットを作成し、レーザー多色印字用成形体を製造する工程に供することができる。このようなレーザー多色印字用成形体を作成するためのペレットは、３メッシュの篩を通過するペレットの含有割合が、ペレット全質量に対して、９８質量％以上であることが好ましく、９９質量％以上であることがより好ましい。また、５メッシュの篩を通過し、かつ、９メッシュの篩を通過しないペレットの含有割合は、ペレット全質量に対して、５０質量％以上であることが好ましく、７０質量％以上であることがより好ましく、８５質量％以上であることが特に好ましい。なお、上記「メッシュ」は、Ｔｙｌｅｒ篩による標準篩法に基づくものである。
【００２４】
上記ペレットは、押出機等により上記レーザー多色印字用組成物を加工することにより作成することができる。例えば、ペレタイザーを用いて、ダイス径、引き取り速度等を調整することにより、スレッド径及びそのカット長を適宜変更することができる。その後、ペレットを所定の篩により分級等を行うことにより製造することができる。
【００２５】
次いで、上記レーザー多色印字用組成物のペレットを、射出成形、押出成形、中空成形、圧縮成形、フィルム押出、シート押出、真空成形、発泡成形、ブロー成形等の方法によって、所定形状を有するレーザー多色印字用成形体を作成することができる。
【００２６】
レーザー多色印字用成形体の形状は、目的及び用途に応じて様々な形状の成形体が選択可能であり、レーザー光が照射可能であれば、印字される部分が平面、曲面、角部を有する凹凸面等であってもよい。
【００２７】
以下、レーザー多色印字用組成物に含まれる各成分について詳細に説明する。
【００２８】
１．１．１．レーザー多色印字用組成物
＜重合体（Ａ）＞
本実施形態で用いられるレーザー多色印字用組成物は、重合体（Ａ）を含有する。重合
体（Ａ）は、組成物を成形して得られる成形体の基材としての機能を有する。
【００２９】
重合体（Ａ）としては、公知の材料を使用することができ、例えば、ポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）、ポリカーボネート（ＰＣ）などのポリエステル系重合体；ポリメタクリル酸メチル（ＰＭＭＡ）などのアクリル系重合体；ポリアセタール（ＰＯＭ）系重合体；ポリスチレン（ＰＳ）等を使用することができる。これらの中でも、機械的強度に優れた半透明ないし白色不透明の成形体が得られることから、ポリアセタール系重合体、ポリスチレンであることが好ましい。半透明ないし白色不透明の成形体とすることで、２以上の有彩色や無彩色の鮮明な印字が可能となる。
【００３０】
＜レーザー発色剤＞
本実施形態で用いられるレーザー多色印字用組成物は、レーザー発色剤として、レーザー発色剤（Ｂ１）と、前記レーザー発色剤（Ｂ１）とは異なるレーザー発色剤（Ｂ２）と、を含有する。レーザー発色剤（Ｂ１）及びレーザー発色剤（Ｂ２）をそれぞれ発色させるためには、それぞれ異なるエネルギーのレーザー光を照射する必要がある。
【００３１】
レーザー発色剤としては、ロイコ色素が好ましい。本明細書において「ロイコ色素」とは、レーザーを照射することにより着色する機能を有する化合物のことをいう。
【００３２】
（レーザー発色剤（Ｂ１））
レーザー発色剤（Ｂ１）としては、ラクトン骨格を有する化合物を含むことが好ましい。ラクトン骨格を有する化合物は、レーザー照射によって分子内に有するラクトン環が開環状態となることにより発色する。このようなラクトン骨格を有する化合物の中でも、フルオラン骨格を有する化合物であることがより好ましい。
【００３３】
ラクトン骨格を有する化合物の市販品としては、ＲＥＤ４０、ＢＬＵＥ６３（以上、山本化成株式会社製）、ＲＥＤ５００、ＣＶＬ、ＢＬＡＣＫ３０５（以上、山田化学工業株式会社製）等を好ましく使用することができる。
【００３４】
レーザー発色剤（Ｂ１）の含有割合は、重合体（Ａ）１００質量部に対して、０．１質量部以上１５質量部以下であることが好ましく、０．２質量部以上１０質量部以下であることがより好ましく、０．３質量部以上５質量部以下であることが特に好ましい。
【００３５】
（レーザー発色剤（Ｂ２））
レーザー発色剤（Ｂ２）は、トリアリールメタン骨格を有する化合物を含むことが好ましい。トリアリールメタン骨格を有する化合物としては、４，４’−テトラメチルジアミノトリフェニルメタン、トリス（４−ジメチルアミノフェニル）メタン等が挙げられる。
【００３６】
トリアリールメタン骨格を有する化合物の市販品としては、ロイコマラカイトグリーン（東京化成工業株式会社製）、ロイコクリスタルバイオレット（和光純薬工業株式会社製）等を好ましく使用することができる。
【００３７】
レーザー発色剤（Ｂ２）の含有割合は、重合体（Ａ）１００質量部に対して、０．１質量部以上１５質量部以下であることが好ましく、０．２質量部以上１０質量部以下であることがより好ましく、０．３質量部以上５質量部以下であることが特に好ましい。
【００３８】
＜その他の添加剤＞
本実施形態で用いられるレーザー多色印字用組成物は、上述した成分以外にその他の添
加剤を目的、用途に応じて含有することができる。その他の添加剤としては、例えば、顕色剤、フィラー等が挙げられる。
【００３９】
（顕色剤）
顕色剤は、レーザー照射によって印字する際に、レーザー照射によって酸化剤となり、主にレーザー発色剤（Ｂ２）を酸化させて二重結合を形成することにより発色させる機能を有する。顕色剤としては、有機ハロゲン化物を使用することが好ましい。有機ハロゲン化物としては、例えば、ジブロモベンゼン、ヘキサブロモベンゼン、ペンタブロモトルエン、ペンタブロモジフェニルエーテル、ジクロロベンゼン、ヘキサクロロベンゼン等が挙げられる。これらの顕色剤は、１種単独または２種以上を混合して使用することができる。
【００４０】
顕色剤の含有割合は、重合体（Ａ）１００質量部に対して、０．１〜１５質量部であることが好ましく、０．２〜１２質量部であることがより好ましい。
【００４１】
（フィラー）
フィラーは、レーザー照射によって印字する際に電磁線を熱に転換して、主にレーザー発色剤（Ｂ１）を熱により発色させる機能を有する。このようなフィラーとしては、アルミニウム、ニッケル、金、銀、銅、鉄、ステンレス鋼（ＳＵＳ）等の金属粒子；酸化チタン、酸化マグネシウム、酸化亜鉛、酸化アルミニウム、酸化ケイ素、酸化インジウム錫（ＩＴＯ）、酸化アンチモン錫、酸化タングステンセシウム等の金属酸化物粒子；カーボンブラック、六ホウ化ランタン等が挙げられる。これらのフィラーの中でも、六ホウ化ランタン、酸化タングステンセシウム、酸化インジウム錫（ＩＴＯ）及び酸化アンチモン錫よりなる群から選択される少なくとも１種の化合物であることが好ましい。これらのフィラーは、１種単独または２種以上を混合して使用することができる。
【００４２】
フィラーの含有割合は、重合体（Ａ）１００質量部に対して、０．０１〜５質量部であることが好ましく、０．０３〜３質量部であることがより好ましく、０．０５〜１質量部であることが特に好ましい。
【００４３】
１．２．多色印字工程
次いで、上述のようにして得られたレーザー多色印字用成形体に対し、波長が３００ｎｍ以上７００ｎｍ未満である第１のレーザーと、波長が７００ｎｍ以上１１０００ｎｍ以下である第２のレーザーとを照射して多色印字を行う。このように、上述のレーザー多色印字用成形体を用いれば、２以上の異なるエネルギーを有するレーザー光を照射することにより、２以上の有彩色を発色させることができる。すなわち、低エネルギーの第２のレーザー光照射により上記レーザー発色剤（Ｂ１）が発色し、高エネルギーの第１のレーザー光照射により上記レーザー発色剤（Ｂ２）が発色するので、多色印字が可能となる。
【００４４】
レーザー光の照射方法としては、スキャン方式及びマスク方式のいずれでもよい。また、第１のレーザーと第２のレーザーを同時に照射してもよいし、１つずつ照射してもよい。
【００４５】
レーザー光の照射装置としては、一般的なレーザー印字用装置等を用いることができる。レーザー印字に際しては、１台の装置で異なるエネルギーを有する２以上のレーザー光を照射してもよいし、複数の装置を用いてもよい。２波長のレーザー印字が可能な装置としては、例えば、ロフィン・バーゼル社製レーザー印字システム「ＲＳＭ５０Ｄ型」、「ＲＳＭ３０Ｄ型」等を用いることができる。
【００４６】
なお、本明細書において、例えば、波長１０６４ｎｍ、波長５３２ｎｍのようにレーザ
ー光の「波長」を示す数字は、いずれも中心波長を意味し、通常、±３％程度の誤差を含むものとする。
【００４７】
なお、第１のレーザーと第２のレーザーとの波長の差は、好ましくは１００ｎｍ以上、更に好ましくは２００ｎｍ以上、特に好ましくは５００ｎｍ以上である。
【００４８】
レーザー発色剤（Ｂ１）を発色させる際に使用する低エネルギーの第２のレーザーの波長は、７００ｎｍ以上１１０００ｎｍ以下であるが、８００ｎｍ以上１１００ｎｍ以下であることがより好ましい。このような長波長のレーザーとしては、一般的にＹＡＧレーザー、ＹＶＯ４の近赤外レーザー（波長１０６４ｎｍ）、ＣＯ２レーザー等を好ましく使用することができる。
【００４９】
レーザー発色剤（Ｂ２）を発色させる際に使用する高エネルギーの第１のレーザーの波長は、３００ｎｍ以上７００ｎｍ未満であるが、３５０ｎｍ以上６００ｎｍ以下であることが好ましい。このような短波長のレーザーはとしては、一般的にＹＶＯ４のＵＶレーザー（波長３５５ｎｍ）、ブルーレーザー（波長４５５ｎｍ）、グリーンレーザー（波長５３２ｎｍ）等を好ましく使用することができる。
【００５０】
以下、レーザー光照射による印字方法の具体例を図面を参照しながら説明するが、本実施形態に係る印字方法は、これに限定されるものではない。上述のようにして得られたレーザー多色印字用成形体１に対し、２つの異なるエネルギーを有するレーザー光を照射する（図１の〔Ｉ〕）。このとき、レーザー光の照射は同時に行ってよいし、別々に行ってもよい。また、目的とする色によっては、照射位置は異なっても良いし、重複して発色する色を混合してもよい。低エネルギーのレーザー光の照射部は、レーザー発色剤（Ｂ１）に由来する色に印字（図１の３ａ）され、一方、高エネルギーのレーザー光の照射部はレーザー発色剤（Ｂ２）に由来する色に印字（図１の３ｂ）される（図１の〔ＩＩ〕）。以上の要領で、２つ以上の異なる色調に印字された多色印字付き成形体２を得ることができる。
【００５１】
また、レーザー多色印字用成形体１に対し、低エネルギーのレーザー光を照射することにより、広い面積のレーザー発色剤（Ｂ１）に由来する色の印字部（図２の３ａ）を形成し、その後、該印字部の中に、高エネルギーのレーザー光を照射することにより、その照射部を、レーザー発色剤（Ｂ２）に由来する色とレーザー発色剤（Ｂ１）に由来する色との混色とした印字部（図２の３ｂ）を形成することができる。以上の要領で、２つ以上の異なる色調に印字された多色印字付き成形体２ａを得ることができる。
【００５２】
なお、このようにして作製された多色印字付き成形体は、印字部を有する面に保護層を備えてもよい。この保護層を構成する材料は、目的、用途に応じて選択すればよく、特に限定されない。
【００５３】
多色印字付き成形体は、例えば、電気・電子用途、自動車用途、一般雑貨用途、建築部材等に有用であり、特に自動車部品、例えばエンジンルーム内のモジュール部品、インテークマニホールド、アンダーフード部品、ラジエター部品、インパネなどに用いるコックピットモジュール部品に用いることができる。その他の用途としては、例えば、パソコン、液晶プロジェクター、モバイル機器、携帯電話等の電子部品に有用である。
【００５４】
２．実施例
以下、本発明を実施例により説明するが、本発明はこれらの実施例により何ら限定されるものではない。なお、本実施例における「部」及び「％」は、特に断らない限り質量基準である。
【００５５】
２．１．実施例１
２．１．１．レーザー多色印字用成形体の作成工程
表１に示す種類、質量部の各成分を、ラボプラストミル（東洋精機製、型番：４Ｃ１５０）にてスクリュー回転数１００ｒｐｍ、シリンダー温度２００℃にて５分混練してレーザー多色印字用組成物を作成した。そして、得られたレーザー多色印字用組成物を圧縮プレス機にて２００℃で５分予熱した後、３０ｋｇｆ／ｃｍ２で加圧成形し、直径９０ｍｍの円形で、厚み１ｍｍの板状のレーザー多色印字用成形体を得た。
【００５６】
２．１．２．印字工程
上記で得られたレーザー多色印字用成形体の表面に、走査速度２０ｍｍ／ｓ、出力１．８Ｗの条件で波長４５５ｎｍのレーザーを照射（レーザー照射条件Ａ）して日本カラリングの会社情報を記録した１４ｍｍ×１４ｍｍの２次元バーコードを印字し、印字部の発色の色と印字の鮮明さの評価を行った。
【００５７】
次に、レーザー多色印字用成形体の別の部位に、走査速度１５ｍｍ／ｓ、出力３．５Ｗの条件で波長４５５ｎｍのレーザーを照射（レーザー照射条件Ｂ）して日本カラリングの会社情報を記録した１４ｍｍ×１４ｍｍの２次元バーコードを印字し、印字部の発色の色と印字の鮮明さの評価を行った。
【００５８】
さらに、レーザー多色印字用成形体の別の部位に、走査速度２５ｍｍ／ｓ、出力１５Ｗの条件で波長１０６４ｎｍのＹＶＯ４レーザーを照射（レーザー照射条件Ｃ）して日本カラリングの会社情報を記録した１４ｍｍ×１４ｍｍの２次元バーコードを印字し、印字部の発色の色と印字の鮮明さの評価を行った。それらの結果を表１に示す。
【００５９】
２．１．３．評価方法
＜印字部の鮮明さ＞
印字部を目視により下記評価基準により印字の鮮明さの評価を行った。結果を表１に示す。
（評価基準）
・印字の輪郭が鮮明である場合、良好と判断し「○」と表記した。
・印字の輪郭が不鮮明である場合、不良と判断し「×」と表記した。
【００６０】
＜生地色の発色＞
レーザー多色印字用成形体を目視により観察し、生地色の着色を観察して下記評価基準により評価を行った。結果を表１に示す。
（評価基準）
・重合体（Ａ）の色調と比較し、レーザー多色印字用成形体の色調に変化が認められない場合、成形加工により変質がないため良好と判断し「○」と表記した。
・重合体（Ａ）の色調と比較し、レーザー多色印字用成形体の色調に変化が認められる場合、成形加工により変質が生じたため不良と判断し「×」と表記した。
【００６１】
＜ブリードアウト性＞
印字部をベンコットによりふき取り、印字部が転写するかどうかについて下記評価基準により評価を行った。結果を表１に示す。
（評価基準）
・ベンコットへの転写が認められない場合、良好と判断し「○」と表記した。
・ベンコットへの転写が認められる場合、不良と判断し「×」と表記した。
【００６２】
２．２．実施例２〜１７、比較例１〜９
レーザー照射条件を適時変化させ、組成物の組成を下表１〜下表３に記載の組成に変更した以外は、実施例１と同様にしてレーザー多色印字用成形体を作成し、印字の鮮明さ、生地色の発色、ブリードアウト性の評価を行った。結果を下表１〜下表３に示す。
【００６３】
下表１〜下表３中のレーザー照射条件は、それぞれ以下の通りである。
・レーザー照射条件Ａ：レーザー波長４５５ｎｍ、出力１．８Ｗ／走査速度２０ｍｍ／ｓ・レーザー照射条件Ｂ：レーザー波長４５５ｎｍ、出力３．５Ｗ／走査速度１５ｍｍ／ｓ・レーザー照射条件Ｃ：レーザー波長１０６４ｎｍ、出力１５Ｗ／走査速度２５ｍｍ／ｓ・レーザー照射条件Ｄ：レーザー波長１０６４ｎｍ、出力２５Ｗ／走査速度２５ｍｍ／ｓ・レーザー照射条件Ｅ：レーザー波長３５５ｎｍ、出力２Ｗ／走査速度６００ｍｍ／ｓ
・レーザー照射条件Ｆ：レーザー波長３５５ｎｍ、出力２Ｗ／走査速度３００ｍｍ／ｓ
・レーザー照射条件Ｇ：レーザー波長５３２ｎｍ、出力２Ｗ／走査速度６００ｍｍ／ｓ
・レーザー照射条件Ｈ：レーザー波長５３２ｎｍ、出力２Ｗ／走査速度３００ｍｍ／ｓ
【００６４】
２．３．実施例１８
表２に示す種類、質量部の各成分を、二軸押出機で溶融混練した後、ペレット化した。作成したペレットを、篩を使用して分級し、ペレット１００質量部中、３メッシュの篩を通過するペレットを９８質量％、５メッシュの篩を通過し、かつ、９メッシュの篩を通過しないペレットを９９質量％になるように調整し、シリンダー温度２００℃、金型温度６０℃の条件下、射出成形機（ＪＳＷ社製、１１０Ｈ）を用いて射出成形し、長さ９０ｍｍ×幅５０ｍｍ×厚み３ｍｍのレーザー多色印字用成形体を作成した。このようにして得られたレーザー多色印字用成形体を、実施例１と同様に評価した。
【００６５】
２．４．評価結果
下表１〜下表３に、各実施例及び比較例における、レーザー多色印字用成形体を作成するためのレーザー多色印字用組成物の組成、工法、及び評価結果を示す。なお、評価結果の欄において空欄の箇所は、そのレーザー照射条件で評価を行っていないことを表す。
【００６６】
【表１】
2019214687.tif 000003
【００６７】
【表２】
2019214687.tif 000004
【００６８】
【表３】
2019214687.tif 000005
【００６９】
上表１〜上表３中の各成分の名称または略称は、それぞれ以下の通りである。
＜重合体（Ａ）＞
・ＰＯＭ：三菱エンジニアリングプラスチックス製、商品名「Ｆ２０−０３」、ポリアセタール樹脂
・ＰＳ：ＰＳジャパン社製、商品名「ＨＦ７７」、ポリスチレン
＜レーザー発色剤（Ｂ１）＞
・Ｒ−４０：商品名、山本化成社製、３，３−ビス（１−ｎ−ブチル−２−メチル−３−インドリル）フタリド
・Ｒ−５００：商品名、山田化学工業社製、９−（Ｎ−エチル−Ｎ−イソペンチルアミノ）スピロ［ベンゾ［ａ］キサンテン−１２，３’−フタリド］
・ＢＬＵＥ−６３：商品名、山本化成社製、３−（４−ジエチルアミノ−２−エトキシフェニル）−３−（１−エチル−２−メチル−３−インドリル）−４−アザフタリド
＜レーザー発色剤（Ｂ２）＞
・ＬＭＧ：東京化成工業社製、商品名「ロイコマラカイトグリーン」、４，４’−テトラメチルジアミノトリフェニルメタン
・ＬＣＶ：和光純薬工業社製、商品名「ロイコクリスタルバイオレット」、トリス（４−ジメチルアミノフェニル）メタン
＜その他の添加剤＞
・ＤＢＢ：和光純薬工業社製、商品名「ｐ−ジブロモベンゼン」、顕色剤
・ＰＢＴ：和光純薬工業社製、商品名「ペンタブロモトルエン」、顕色剤
・ＨＣＢ：和光純薬工業社製、商品名「ヘキサクロロベンゼン」、顕色剤
・ＩＴＯ：三菱マテリアル社製、商品名「Ｅ−ＩＴＯ」、酸化インジウム錫、フィラー、一次粒子径０．０３μｍ
・トリオキサン：東京化成工業社製、商品名「１，３，５−トリオキサン」
【００７０】
上表１及び上表２から明らかなように、実施例１〜１８のレーザー多色印字用組成物から作成されたレーザー多色印字用成形体によれば、いずれも生地色の着色が抑制されており、また該成形体表面に照射条件の異なる２以上のレーザー光を照射することにより、２以上の有彩色を発色できることがわかった。
【００７１】
一方、上表３から明らかなように、比較例１〜９の組成物から作成された成形体の表面に対し、照射条件の異なる２以上のレーザー光を照射しても、単色の有彩色のみ発色する（すなわち多色印字ができない）か、全く発色できないことがわかった。
【００７２】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【００７３】
１…レーザー多色印字用成形体、２・２ａ…多色印字付き成形体、３ａ…印字部１、３ｂ…印字部２
【図１】
2019214687.tif 000006
【図２】
2019214687.tif 000007